(57)【要約】【課題】  カップ状容器のフランジ、頸部、あるいはこれら両者の部分を短時間に、限定的に全周に亘って均一に加熱することを課題として、もって変形のない、耐熱性にすぐれたカップ状容器を提供することを目的とする。【解決手段】  上端に外鍔状にフランジを周設した２軸延伸ブロー成形の合成樹脂製カップ状容器の前記フランジ部分、フランジ部分直下の頸部、あるいはこれら両者にレーザ光を照射して、この照射部分を熱結晶化することを特徴とする熱結晶化処理方法である。【選択図】        図４
2006150767.tif 000002
【特許請求の範囲】
【請求項１】
上端に外鍔状にフランジ(4)を周設した合成樹脂製カップ状容器(1)の前記フランジ(4)部分、フランジ(4)部分直下の頸部(5)、あるいはこれら両者にレーザ光(32)を照射して、該照射部分を熱結晶化することを特徴とする熱結晶化処理方法。
【請求項２】
上端にフランジ(14)を外鍔状に周設したカップ状の、２軸延伸ブロー成形して合成樹脂製カップ状容器を成形するためのプリフォーム(11)の、前記フランジ(14)部分、フランジ(14)部分直下の頸部(15)、あるいはこれら両者にレーザ光(32)を照射して、該照射部分を熱結晶化することを特徴とする熱結晶化処理方法。
【請求項３】
カップ状容器(1)、あるいはプリフォーム(11)がポリエチレンテレフタレート系樹脂製である請求項１または２記載の熱結晶化処理方法。
【請求項４】
フランジ(4、14)の下面側からレーザ光(32)を照射して、該フランジ(4、14)の、上面(4a、14a)部分を非晶部分として、あるいは結晶化を進行させないで残して熱結晶化させる請求項１、２または３記載の熱結晶化処理方法。
【請求項５】
フランジ(4、14)上面を平坦面に押し付けた状態でレーザ光(32)を照射する請求項４記載の熱結晶化処理方法。
【請求項６】
レーザ光(32)照射終了後、フランジ(4、14)が軟化状態にあるうちに該フランジ(4、14)の上面を平端面に押し付けた状態で冷却する請求項４記載の熱結晶化処理方法。
【請求項７】
カップ状容器(1)、あるいはプリフォーム(11)を中心軸回りに回転させながら、レーザ光(32)をフランジ(4、14)に照射する請求項１、２、３、４、５または６記載の熱結晶化処理方法。
【請求項８】
カップ状容器(1)、あるいはプリフォーム(11)のレーザ光(32)照射面側と反対側の面から冷却した状態で、レーザ光(32)を照射する請求項１、２、３、４、５、６または８記載の熱結晶化処理方法。
【発明の詳細な説明】
【技術分野】
【０００１】
本発明は合成樹脂製のカップ状容器の特にフランジ部分、あるいは頸部部分の熱結晶化処理方法に関する。
【背景技術】
【０００２】
ポリエチレンテレフタレート（以下、ＰＥＴと記す。）樹脂製のプリフォームを二軸延伸ブロー成形することにより得られる所謂ＰＥＴボトル等の容器は、機械強度、耐熱性、透明性、バリヤー性、衛生性等に優れており、飲料などの食品容器等に多用されている。
【０００３】
そして、ＰＥＴボトルのほかにも、上記したような優れた性質を生かして、コーヒー、乳飲料等８０〜９０℃程度での殺菌のための高温充填を要する用途向けに、２軸延伸ブロー成形したＰＥＴ樹脂製の、あるいはポリプロピレン樹脂製の広口のカップ状容器が普及している。そしてこのカップ状容器は上端に外鍔状に周設したフランジの上面を利用してアルミ箔や樹脂合成紙などの蓋材を接着して容器をシールするようにして利用される。
【０００４】
たとえば、特許文献１には、ＰＥＴ樹脂製の広口のカップ状容器の２軸延伸ブロー成形方法に関する記載があるが、その２軸延伸ブロー成形は図７の概略説明図に示されるようなものであり、上端にフランジ１１４を周設した小型カップ状のプリフォーム１１１のフランジ１１４部分を固定して、２軸延伸ブロー成形が実施され、カップ状容器１０１が成形される。
【０００５】
ここで、２軸延伸ブロー成形された成形品において、２軸延伸された部分は延伸による配向結晶化により耐熱性が向上しているが、ＰＥＴボトルにおける口筒部、あるいは上記したカップ状容器のプリフォーム１１１におけるフランジ１１４あるいは頸部１１５等は無延伸状態、あるいは低い延伸倍率状態であり、７０℃程度の耐熱性はあるものの、上記したような高温充填程度の高温では熱により変形してしまう。
【０００６】
上記のような口筒部やフランジ等の無延伸部分等の耐熱性を向上させるためにはプリフォームの状態で、あるいは最終成形品の状態で、これら部分だけを加熱して熱結晶化処理（所謂白化処理）を実施する。たとえばＰＥＴボトルの場合には、断熱板等で口筒部を肩部、胴部から仕切った状態にして一般的には熱風と共に、肉厚方向に短時間に成形品を加熱するため、赤外線、遠赤外線等を口筒部に照射する方法が採用されている。この際、試験管状のプリフォームを治具に固定し、中心軸回りに回転させながら口筒部の全周に亘って均一になるようにする。
【０００７】
また、カップ状容器のフランジあるいは頸部の熱結晶化処理方法として特許文献２には、フランジ等に熱板を接触させて部分的に熱結晶化するための発明が記載されている。
【特許文献１】特開２００４−２６８５７０号公報
【特許文献２】特開２００４−５８６０２号公報
【発明の開示】
【発明が解決しようとする課題】
【０００８】
ここで、ＰＥＴボトルの口筒部が肉厚円筒状であるのに対して、カップ状容器のフランジ、あるいは頸部は比較的薄肉であり、僅かな熱結晶化処理の強度の違い（斑）により、大きく変形するし、また、たとえばフランジのみを熱結晶化する場合には、胴部の上端部を加熱することなく、フランジという極く限定された箇所を加熱する必要があり、この点、赤外線や遠赤外線を照射する従来の方法での均一な加熱は難しい。
【０００９】
また、特許文献２で示される熱板を接触させて部分的に加熱する方法は、表面からの熱伝導のみで内部を加熱する方式であり、加熱に時間がかかるし、厚さ方向での温度分布が大きくなり、またフランジや頸部だけに接触するようにするためには、熱板を極く小型にする必要があり、熱板の全周に亘って加熱を均一にすることはなかなか困難で、さらには赤外線や遠赤外線の照射のように非接触でないのでプリフォームや最終成形品を回転させて全周に亘って均一に加熱することもできないという問題を有する。
【００１０】
本発明は、カップ状容器のフランジ、頸部、あるいはこれら両者の熱結晶化処理方法に係る上記問題点を解決するために創案したものであり、これら部分を短時間に、限定的に全周に亘って均一に加熱することを課題として、もって変形のない、耐熱性にすぐれたカップ状容器を提供することを目的とする。
【課題を解決するための手段】
【００１１】
上記技術的課題を解決する本発明のうち、請求項１記載の発明の方法は、上端に外鍔状にフランジを周設した合成樹脂製カップ状容器の前記フランジ部分、フランジ部分直下の頸部、あるいはこれら両者にレーザ光を照射して、この照射部分を熱結晶化することを特徴とする熱結晶化処理方法である。
【００１２】
ここで上記請求項１において、合成樹脂製カップ状容器としては、カップ状のプリフォームを２軸延伸ブロー成形したものに限らず、シート成形品を熱成形したもの、射出成形したものも含まれ、フランジ部分、あるいは頸部の限定された部分の結晶化を促進し、剛性を高くしたり、耐熱性を向上させるのに有効な方法である。
【００１３】
合成樹脂に対する吸収性を考慮して、レーザ光源としては炭酸ガスレーザ（波長１０．６μｍ）を使用することが好ましい。レーザ光は単色性、直線性に優れているので、所定箇所に限定して照射することができる。従ってたとえばフランジのみを熱結晶化する場合には、直下の頸部に加熱の影響を及ぼすことなく幅が数ｍｍ程度のフランジという限定した部分のみを加熱することが可能となる。
【００１４】
また、頸部のみ熱結晶化する場合にはフランジ、あるいは頸部直下の部分に加熱の影響を及ぼすことなく加熱できる。またレーザ光線源を複数使用すればフランジおよび頸部を同時に加熱することもできる。
【００１５】
詳述すると、レーザ光は直進性が高く、たとえばフランジの上面あるいは下面においてレーザ光の照射径を設定しておけばフランジ内部においても、光の拡散が小さくその照射径を略一定とすることができ、肉厚全体に亘って照射幅を一定にすることができる。
【００１６】
また、非接触の加熱方式であるので被照射部分を回転しながら照射による加熱をすることができ、フランジの全周に亘って、均一な熱結晶化が可能となる。また、さらに必要に応じてフランジ全体でなく、フランジの中でも限定された部分の熱結晶化処理が可能となる。たとえばフランジの基端部と先端部を除いた部分だけ、加熱することもできるし、フランジの上面近傍あるいは下面近傍を除いた部分だけを限定して加熱して熱結晶化処理することも可能である。また、頸部の限定された高さ幅領域のみを加熱処理することも可能である。
【００１７】
そして、レーザ光の周波数、パルス幅、照射面積のコントロールにより、目的に合わせた様々な加熱態様を採用することができる。
【００１８】
請求項２記載の発明の方法は、上端にフランジを外鍔状に周設したカップ状の、２軸延伸ブロー成形して合成樹脂製カップ状容器を成形するためのプリフォームの、前記フランジ部分、フランジ部分直下の頸部、あるいはこれら両者ににレーザ光を照射して、該照射部分を熱結晶化することを特徴とする結晶化処理方法である。
【００１９】
請求項２記載の発明は、プリフォームの段階で、レーザ光を照射してフランジの熱結晶化処理を実施するものであり、このプリフォームを用いて２軸延伸ブロー成形することにより、フランジ、あるいは頸部も含めて耐熱性の高いカップ状容器を提供することができる。
【００２０】
レーザ光による加熱を最終成形品であるカップ状容器で実施するか、あるいはプリフォームで実施するかは、最終成形品の形状、全体的な生産工程を考慮して選択することができる。プリフォームのほうが全体として小型の成形品であり、また肉厚であるので回転させる際の治具による姿勢の保持がしやすく、一般的には高い生産で実施できるという利点がある。
【００２１】
請求項３記載の発明の方法は、請求項１または２記載の発明において、カップ状容器、あるいはプリフォームがＰＥＴ系樹脂製であること、にある。
【００２２】
ＰＥＴ系樹脂は、射出成形により透明性に優れ、剛性の高いカップ状容器を提供することができるし、また、プリフォームを２軸延伸ブロー成形したり、シート成形品を２軸延伸状に熱成形することにより、より優れた耐熱性、剛性、強度、ガスバリア性を有するカップ状容器を提供することができる。
【００２３】
なお、本請求項３において、ＰＥＴ系樹脂としては、主としてＰＥＴが使用されるが、ＰＥＴ樹脂の本質が損なわれない限り、エチレンテレフタレート単位を主体として、他のポリエステル単位を含む共重合ポリエステルも使用できると共に、たとえばガスバリア性や耐熱性を向上させるためにナイロン系樹脂、ポリエチレンナフタレート樹脂等の樹脂をブレンドして使用することもできる。共重合ポリエステル形成用の成分としては、たとえばイソフタル酸、ナフタレン２，６ジカルボン酸、アジピン酸等のジカルボン酸成分、プロピレングリコール、１，４ブタンジオール、テトラメチレングリコール、ネオペンチルグリコール、シクロヘキサンジメタノール、ジエチレングリコール等のグリコール成分を挙げることができる。
【００２４】
さらに、本請求項３において、ＰＥＴ系樹脂製のカップ状容器、あるいはプリフォームとしては、ＰＥＴ樹脂製としての本質が損なわれない限り、たとえば耐熱性、ガスバリア性の向上のために、ＰＥＴ樹脂／ポリエチレンナフタレート樹脂、あるいはＰＥＴ樹脂／ナイロン樹脂／ＰＥＴ樹脂等のように他樹脂との積層したものであっても良い。
【００２５】
請求項４記載の発明の方法は、請求項１、２または３記載の発明において、フランジの下面側からレーザ光を照射して、フランジの、上面部分を非晶部分として、あるいは結晶化を進行させないで残して熱結晶化させる熱結晶化処理方法である。
【００２６】
請求項４記載の上記方法は、特にフランジの上面を利用してアルミラミネートフィルムや樹脂合成紙等を基材とした蓋材を熱溶着により接着して容器をシールする際に効果的である。すなわち、シール面であるフランジの上面の結晶化を進行させると、蓋を熱溶着する際に、フランジの上面の軟化、あるいは溶融が困難になり、蓋の接着がより高温で実施する必要がある等難しくなってしまう。本請求項にあるように上面部分を非晶部分として残し、あるいは結晶化を進行させないで残しておくことにより、蓋材の接着を容易に達成することができる。
【００２７】
ここで、たとえばポリプロピレン系樹脂は未延伸部分であるフランジも部分的に結晶化しているが、ＰＥＴ樹脂の場合には未延伸部分のフランジは非晶状態であるので、本請求項４では上面部分を非晶部分として、あるいは結晶化を進行させないで残してというように記載をした。
【００２８】
フランジ下面側から照射することにより、その放射熱により１〜１．５ｍｍ程度の薄肉部分であっても、照射エネルギー、照射時間を調整して、上面の極く近傍のみを残して、短時間に他の部分を熱結晶化させることができる。
【００２９】
請求項５記載の発明の方法は、請求項４記載の発明において、フランジ上面を平坦面に押し付けた状態で、レーザ光をフランジの下面側から照射する熱結晶化処理方法である。
【００３０】
レーザ光をフランジの下面側から照射することにより、フランジの下面側がまず軟化し、熱膨張により上面側に比較して体積が増加し、このためフランジが基端部から先端部にかけて斜め上方になった形に変形してしまい、蓋材のシールができなくなり、外観が損なわれる。
【００３１】
そこで請求項５記載の方法では、フランジ上面を平坦面に押し付けた状態でレーザ光による熱結晶化処理を実施するので、上記のようなフランジの変形をなくすことができる。さらに、平坦面を冷却可能にしておけばフランジの上面における結晶化の進行を確実に防ぐことができる。
【００３２】
請求項６記載の発明の方法は、請求項４記載の発明において、レーザ光照射終了後、フランジが軟化状態にあるうちにフランジの上面を平端面に押し付けた状態で冷却するようにした熱結晶化処理方法である。
【００３３】
請求項６記載の方法も、請求項５記載の方法同様にレーザをフランジの下面側から照射して熱結晶化処理をする場合におけるフランジの変形に係るものであり、熱結晶化処理後のフランジの冷却工程と同時にフランジの変形を矯正することができる。
【００３４】
請求項７記載の発明の方法は、請求項１、２、３、４、５または６記載の発明において、カップ状容器、あるいはプリフォームを中心軸回りに回転させながら、レーザ光をフランジに照射する熱結晶化処理方法である。
【００３５】
請求項７記載の上記方法は、カップ状容器、あるいはプリフォームの胴部の頸部が円筒状であり、フランジがこの円筒状の頸部の上端から中心軸対象に外鍔状に円形環状に周設されている場合に有効であり、レーザ光の照射位置は固定して、カップ状容器、あるいはプリフォームを回転可能な治具に固定して、中心軸回りに回転させることにより、レーザ光をフランジ、あるいは頸部の全周に亘って均一に照射することができる。
【００３６】
請求項８記載の発明の方法は、請求項１、２、３、４、５または６記載の発明において、カップ状容器、あるいはプリフォームのレーザ光照射面側と反対側の面から冷却した状態で、レーザ光を照射する熱結晶化処理方法である。
【００３７】
請求項８記載の上記方法により、レーザ光照射面側と反対側の面から冷却した状態とすることにより、頸部、あるいはフランジの冷却面側を軟化状態にすることなく熱結晶化処理を進行させるので、熱結晶化処理における熱変形を効果的に防ぐことができる。
【００３８】
また、フランジが比較的薄肉の場合にも、下面側からレーザ光を照射してフランジの上面部分を非晶部分として残す熱結晶化処理を確実に達成することが可能である。
【発明の効果】
【００３９】
本発明は上記した構成の方法であり、以下に示す効果を奏する。
請求項１または２記載の発明にあっては、レーザ光は単色性、直線性に優れているので、所定箇所を限定的に照射することができ、隣接する部分に加熱の影響を及ぼすことなく幅が数ｍｍ程度のフランジ、あるいは頸部という限定した部分のみを加熱することができる。
【００４０】
また、非接触の加熱方式であるので被照射部分を回転しながら照射による加熱することができ、フランジ、あるいは頸部の全周に亘っての均一な熱結晶化が可能となる。そして、レーザ光の周波数、パルス幅、照射面積のコントロールにより、目的に合わせた様々な加熱態様を採用することができる。
【００４１】
請求項２記載の発明にあっては、さらにプリフォームの段階で、レーザ光を照射してフランジの熱結晶化処理を実施するものであり、このプリフォームを用いて２軸延伸ブロー成形することにより、フランジ、あるいは頸部も含めて耐熱性の高いカップ状容器を提供することができる。
【００４２】
請求項３記載の発明にあっては、ＰＥＴ系樹脂は２軸延伸成形に適した合成樹脂であり、２軸延伸ブロー成形すると共に、フランジを加熱処理することにより、
優れた耐熱性、強度、ガスバリア性を有するカップ状容器を提供することができる。
【００４３】
請求項４記載の発明にあっては、フランジの上面部分を非晶部分として、あるいは結晶化を進行させないで残すことにより、アルミラミネートフィルムや樹脂合成紙等を基材とする蓋材を熱溶着により容易に接着することができ、容器を確実にシールすることができる。
【００４４】
請求項５記載の発明にあっては、フランジ上面を平坦面に押し付けた状態でレーザ光による熱結晶化処理を実施するので、熱結晶化処理に起因するフランジの変形をなくし、上面を平坦な状態で仕上げることができる。
【００４５】
請求項６記載の発明にあっては、熱結晶化処理後のフランジの冷却工程と同時にフランジの変形を矯正することができる。
【００４６】
請求項７記載の発明にあっては、頸部が円筒状のカップ状容器、あるいはプリフォームに有効であり、レーザ光の照射位置は固定して、カップ状容器、あるいはプリフォームを中心軸回りにて回転させることにより、レーザ光を頸部あるいはフランジの全周に亘って均一に照射することができる。
【００４７】
請求項８記載の発明にあっては、熱結晶化処理における熱変形を効果的に防ぐことができ、また、フランジが比較的薄肉の場合にも、下面側からレーザ光を照射してフランジの上面部分を非晶部分として残す熱結晶化処理を確実に達成できる。
【発明を実施するための最良の形態】
【００４８】
以下本発明の実施の形態を図面を参照しながら説明する。図１〜図４は本願発明の実施態様を説明するためのであり、図４の概略説明図で示される方法（装置）で、図１および図２で示されるプリフォーム１１のフランジ１４を熱結晶化処理し、その後図５においてその概略が示される２軸延伸ブロー成形により、図３に示されるカップ状容器１を得る。
【００４９】
図１および図２は本発明の熱結晶化処理方法に使用するプリフォームの一例であり、プリフォーム１１は射出成形したＰＥＴ樹脂製であり、無色透明で全体が非晶（ガラス）状態である。底部１３を有し、胴部１２の上端部は円筒状の頸部１５であり、上端に外鍔状にフランジ１４が周設されている。このフランジ１４の幅は４ｍｍ、肉厚は平均で１ｍｍ、外径は８０ｍｍである。
【００５０】
図４は本発明の熱結晶化処理方法の一実施例を示す概略説明図である。
上記図１、２に示されるプリフォーム１１は上方に配設された上部回動体２３と下方に配設された下部回動体２２とを有する回動固定治具２１に倒立姿勢で固定されている。
【００５１】
下部回動体２２はプリフォーム１１の内部に嵌入して内接するコア２２ａとフランジ１４の上面１４ａに当接する平坦な上面を有する平板部２２ｂと軸体２２ｃを有し、上部回動体２３はプリフォーム１１の底部１３に外接状に外嵌する嵌合部２３ａと軸体２３ｂを有する。
【００５２】
プリフォーム１１は図４に示すようにコア２２ａと嵌合部２３ａに挟持され、また上部回動体２３に下方（図４中の白抜き矢印方向）に作用する押付け力により、フランジ１４が平板部２２ｂに押し付けられた状態となっている。そしてこの状態で、下部回動体２２とプリフォーム１１と上部回動体２３は一体となって上下の軸体２３ｂ、２２ｃを介して中心軸回りを回動する。
【００５３】
また、レーザ照射装置３１から照射されるレーザ光３２はフランジ１４の下面１４ｂ側から照射される。
【実施例】
【００５４】
図１で示した形状のプリフォーム１１を使用して、図４で示した装置で熱結晶化処理を実施した。詳細な試験条件は下記のようである。
１）使用レーザ照射装置；炭酸ガスレーザ装置（波長１０．６μｍ）
パルス周波数１０００ＨＺ、パルス幅１００μｍ、照射径４ｍｍ
２）回動固定治具の回転速度；６０ｒｐｍ
３）照射時間              ；３０秒
【００５５】
上記試験の結果、図２中にクロスハッチングで示した環状の熱結晶化領域Ｃ（白化領域）が観察された。フランジ１４の全周に亘って、一定幅で熱結晶化処理が実施されている。また図１（ａ）中の部分拡大図で示すようにフランジ１４を縦断して観察するとフランジ１４の上面１４ａ部分において、略一定厚みを非晶領域Ｎとして残すことができ、他の部分（クロスハッチングした部分）を熱結晶化領域（Ｃ）とすることができた。ここで図２中の黒丸はレーザ光３２による径４ｍｍの照射状態を示すものであり、レーザ光３２の直進性により安定してこの照射状態を維持することができた。
【００５６】
また、上部回動体２３の押し付け作用により、フランジ１４の上面１４ａが平板部２２ｂに押し付けられた状態で、レーザ光３２を照射するので、熱結晶化処理後においても、フランジ１４の上面１４ａを水平で平坦な状態とすることできた。因みに、図１（ｂ）は上部回動体２３の押し付け作用のない状態で試験したものであり、フランジ１４全体がカーブを描いて、先端部が斜め上方に変形している。
【００５７】
但し、後述するように平板部２２ｂ等に冷却配管を配設し、フランジ１４のレーザ照射側とは反対側である上面１４ａ側から冷却するようにすれば、この上面１４ａ側近傍部分は加熱により軟化することもないので、上部回動体２３を配設しない状態でも、すなわち回動固定治具２１を下部回動体２２のみで構成してもフランジ１４の上面１４ａを水平で平坦な状態とすることできた。
【００５８】
図３は、上記実施例のようにフランジ１４を熱結晶化処理したプリフォーム１１を２軸延伸ブロー成形したカップ状容器１であり、底部３および円筒状の胴部２を有し、頸部５の上端には外鍔状にフランジ４が周設されている。また、図３ではこのフランジ４を利用して蓋材６を熱溶融により接着し、容器をシールした状態を示している。
【００５９】
蓋材６の基材してはポリプロピレン系樹脂製フィルム、ＰＥＴ樹脂製フィルム、合成樹脂と無機フィラーからなる合成紙、アルミラミネートフィルムを使用することができ、接着層としては例えば低密度ポリエチレン樹脂、エチレン-酢酸ビニール共重合体等のホットメルトタイプのもの等を使用することができるが、フランジ４の上面１４ａ部分は、水平状平坦で、また図１（ａ）に示したように非晶状態で、８０℃程度の温度で軟化するので容易にかつ確実に蓋材６でシールすることができる。
【００６０】
上記実施例ではフランジ１４のみを熱結晶化する例を記載したが、目的に応じて熱結晶化のパターンはさまざまな態様があり、図５にはさらに（ａ）、（ｂ）、（ｃ）の３種のパターンを示した。（ａ）および（ｂ）はフランジ１４と共に頸部１５についてもレーザによる熱結晶化処理したものであり、（ｃ）は頸部５のみを熱結晶化処理したものである。
【００６１】
たとえば図７に示した例ではプリフォーム１１１の頸部１１５は縦方向には若干延伸されるものの横方向への延伸はほとんどなく、用途によってはカップ状容器１０１の頸部１０５の耐熱性が不足する場合があり、このような場合にはプリフォーム１１１のフランジ１１４と共に頸部１１５についても熱結晶化処理が必要となる。また用途によって頸部１１５のみを熱結晶化処理する場合もある。
【００６２】
図６は、本発明の熱結晶化処理方法の他の例を示す概略説明図であり、図５中の（ｂ）のパターンの熱結晶化処理を実施するための装置概略図ある。図４に示した装置に比較して、回動固定治具２１は下部回動体２２のみから構成され、コア２２ａはコーン状の上部をカットして軽量化したものである。また、コア２２ａのプリフォーム１１の頸部１５内周面に対向する部分、また平板部２２ｂのフランジ１４の上面１４ａに対向する部分には冷却配管２４が配設されている。
【００６３】
また、２台のレーザ光照射装置３１を配置し、それぞれフランジ１４を下面１４ｂ側から、頸部１５を外側からレーザ光照射して、フランジ１４の全幅、および頸部１５の所定高さ幅について同時に、熱結晶化処理を実施する。
【００６４】
上記のように、回動固定治具２１に冷却配管を配設することにより、図５（ｂ）のパターンに示されるように、フランジ１４の上面１４ａおよび頸部１５の内周面近傍の略一定厚みを非晶領域Ｎとして残した状態で熱結晶化領域Ｃを形成でき、図４中の上部回動体２３を使用することなく、フランジ１４の上面１４ａを水平で平坦な状態とすることでき、そして円筒状の頸部１５が楕円状に変形する等の歪な変形を抑制することができる。
【００６５】
なお、本願発明は上記した実施例に限定されるものではない。たとえば２軸延伸ブロー成形のカップ状容器はＰＥＴ樹脂製に限定されるものではなく、ポリプロピレン系樹脂製のものも２軸延伸ブロー成形によって、優れた耐熱性、強度を有するカップ状容器となる。
【００６６】
また、上記実施例はプリフォーム１４の状態で熱結晶化処理を実施する例であるが、最終成形品であるカップ状容器１の状態でもフランジ４の熱結晶化処理を実施することができる。また、たとえばプリフォーム１１全体の形状、フランジ４、１４の形状、幅、肉厚等に応じてレーザ光３２の周波数、パルス幅、照射径をコントロールして様々な加熱態様の照射方式を採用することができる。また、ばプリフォーム１１を固定した状態で、レーザ光３２をスキャンさせることもできる。
【００６７】
また、本発明の効果は２軸延伸ブロー成形されたカップ状容器の他にも熱成形されたカップ状容器、あるいは射出成形されたカップ状容器等についても十分発揮されるのであり、フランジ部分、あるいは頸部の限定された部分の結晶化を促進し、剛性を高くしたり、耐熱性を向上させるのに極めて有効な方法である。
【産業上の利用可能性】
【００６８】
以上説明したように本発明の熱結晶化処理方法は、フランジあるいは頸部の所定部分を高速に、高精度に、均一に熱結晶化処理することができ、カップ状容器の製造において幅広く使用展開されることが期待される。
【図面の簡単な説明】
【００６９】
【図１】本発明の熱結晶化処理方法によって得られるプリフォームの一例を示す半縦断正面図である。
【図２】図１のプリフォームの平面図である。
【図３】図１のプリフォームを２軸延伸ブロー成形して得られるカップ状容器を示す半縦断正面図である。
【図４】本発明の熱結晶化処理方法の一実施例を示す概略説明図である。
【図５】本発明の方法による他の白化パターン例を示す説明図である。
【図６】本発明の熱結晶化処理方法の他の例を示す概略説明図である。
【図７】カップ状容器の２軸延伸ブロー成形の概略説明図である。
【符号の説明】
【００７０】
１  ；カップ状容器
２  ；胴部
３  ；底部
４  ；フランジ
４ａ；上面（シール面）
４ｂ；下面
５  ；頸部
６  ；蓋材
１１；プリフォーム
１２；胴部
１３；底部
１４；フランジ
１４ａ；上面（シール面）
１４ｂ；下面
１５  ；頸部
２１；回動固定治具
２２；下部回動体
２２ａ；コア
２２ｂ；平板部
２２ｃ；軸体
２３；上部回動体
２３ａ；嵌合部
２３ｂ；軸体
２４；冷却配管
３１；レーザ光照射装置
３２；レーザ光
１０１；カップ状容器
１０４；フランジ
１０５；頸部
１１１；プリフォーム
１１４；フランジ
１１５；頸部
Ｎ  ；非晶領域
Ｃ  ；熱結晶化領域（白化領域）
Ｗ  ；フランジ幅
【図１】
2006150767.tif 000003
【図２】
2006150767.tif 000004
【図３】
2006150767.tif 000005
【図４】
2006150767.tif 000006
【図５】
2006150767.tif 000007
【図６】
2006150767.tif 000008
【図７】
2006150767.tif 000009